Brevet FR2958945A1 — publié le 20111021

Domaine technique de l'invention La présente invention se rapporte à un nouveau solide hybride cristallisé à matrice organique-inorganique, de structure tridimensionnelle, et à son procédé de préparation à partir du solide hybride cristallisé à matrice organique-inorganique MIL-101-Fe-NH2 déjà décrit dans la littérature. Ledit nouveau solide, objet de la présente invention, porte une fonction azoture et est appelé dans la suite de la description MIL-101-Fe-N3. Ledit solide MIL-101-Fe-N3 présente une structure cristalline identique à celle du solide MIL-101-Fe-NH2 dont il est issu par une méthode de fonctionnalisation post-synthèse. Ledit solide MIL-101-Fe-N3 est avantageusement utilisé dans des applications en tant que catalyseur ou adsorbant ou encore en tant qu'intermédiaire pour l'obtention de solides hybrides cristallisés à matrice organique-inorganique fonctionnalisés. État de l'art La modification de matériaux par fonctionnalisation est une étape souvent nécessaire pour l'élaboration de solides possédant les propriétés adéquates pour une application donnée. En effet, il peut être souhaitable d'améliorer les propriétés physico-chimiques d'un matériau, en modifiant sa surface par exemple, afin que les nouvelles propriétés obtenues après modifications soient plus appropriées pour des applications en séparation ou en catalyse. L'un des moyens couramment employé pour modifier la surface d'un matériau consiste à faire réagir les groupements fonctionnels initialement présents à sa surface par des entités possédant les fonctions souhaitées pour l'application envisagée. Les fonctions présentes à la surface d'un matériau peuvent être des groupements hydroxyles (-OH) ou tout autre groupement (amino ûNH2 ou ûNH- par exemple) que l'on souhaite modifier afin d'orienter la réactivité chimique de la surface du matériau. Les réactifs employés posséderont les fonctionnalités nécessaires pour réagir avec les groupes présents initialement à la surface du matériau, et le résultat de la réaction sera un nouveau groupement chimique possédant la réactivité désirée. Un exemple d'une telle transformation consiste à faire réagir les groupements hydroxyles de la surface d'une silice par un silane portant une fonction amine (D. Brunet, Microporous and Mesoporous Materials, 1999, 27, 329-344). Ainsi, la fonction hydroxyle est transformée en fonction amine plus apte à catalyser des réactions basiques ou à capter du CO2 par exemple. Cette méthodologie est applicable à tout matériau possédant initialement des fonctions réactives. Ces matériaux peuvent être des oxydes, des zéolithes ou encore des matériaux hybrides organiques/inorganiques, encore appelés polymères de coordination. Ces polymères de coordination, dont les premiers ont été décrits dans les années 1960, font l'objet d'un nombre croissant de publications. En effet, l'effervescence autour de ces matériaux a permis d'atteindre une diversité structurale avancée en peu de temps (Férey G., l'actualité chimique, janvier 2007, n°304). Conceptuellement, les solides hybrides poreux à matrice mixte organique-inorganique sont assez semblables aux solides poreux à squelette inorganique. Comme ces derniers, ils associent des entités chimiques en donnant naissance à une porosité. La principale différence réside dans la nature de ces entités. Cette différence est particulièrement avantageuse et est à l'origine de toute la versatilité de cette catégorie de solides hybrides. En effet, la taille des pores devient, par l'utilisation de ligands organiques, ajustable par le biais de la longueur de la chaîne carbonée desdits ligands organiques. La charpente, qui dans le cas des matériaux poreux inorganiques, ne peut accepter que quelques éléments (Si, AI, Ge, Ga, éventuellement Zn) peut, dans ce cas, accueillir tous les cations à l'exception des alcalins. Pour la préparation de ces matériaux hybrides, aucun agent structurant spécifique n'est requis, le solvant joue cet effet à lui seul. II apparaît donc clairement que cette famille de matériaux hybrides permet une multiplicité de structures et par conséquent comprend des solides finement adaptés aux applications qui leur sont destinées. Les polymères de coordination comprennent au moins deux éléments appelés connecteurs et ligands dont l'orientation et le nombre des sites de liaisons sont déterminants dans la structure du matériau hybride. De la diversité de ces ligands et connecteurs naît, comme on l'a déjà précisé, une immense variété de matériaux hybrides. Par ligand, on désigne la partie organique du matériau hybride. Ces ligands sont, le plus souvent, des di- ou tri-carboxylates ou des dérivés de la pyridine. Quelques ligands organiques fréquemment rencontrés sont représentés ci-après : bdc = benzène-1,4-dicarboxylate, btc = benzène-1,3,5-tricarboxylate, ndc = naphtalène-2,6-dicarboxylate, bpy = 4,4'-bipyridine, hfipbb = 4,4'-(hexafluororisopropylidene)-bisbenzoate, cyclam = 1,4,8,11- tetraazacyclotetradecane. btc bpy ndc /ù\ HN ND N N cyclam Par connecteur, on désigne l'entité inorganique du matériau hybride. II peut s'agir d'un cation 5 seul, d'un dimère, trimère ou tétramère ou encore d'une chaîne ou d'un plan. Dans le cadre de la présente invention, le ligand utilisé pour la préparation du solide selon l'invention est l'acide 2-amino-téréphtalique (NH2-H2-bdc). L'entité inorganique jouant le rôle de connecteur est, quant à elle, le fer. 10 Les équipes de Yaghi et Férey ont ainsi décrit un nombre important de nouveaux matériaux hybrides (série des MOF û " Metal Organic Framework " - et série des MIL û " Matériaux de l'Institut Lavoisier " - respectivement). De nombreuses autres équipes ont suivi cette voie et aujourd'hui le nombre de nouveaux matériaux hybrides décrits est en pleine expansion. Le 15 plus souvent, les études visent à mettre au point des structures ordonnées, présentant des volumes poreux extrêmement importants, une bonne stabilité thermique et des fonctionnalités chimiques ajustables. Par exemple, Yaghi et al. décrivent une série de structures à base de bore dans la demande de brevet US 2006/0154807 et indiquent leur intérêt dans le domaine du stockage des gaz. 20 Le brevet US 7.202.385 divulgue un récapitulatif particulièrement complet des structures décrites dans la littérature et illustre parfaitement la multitude de matériaux existant déjà à ce jour. La préparation de matériaux hybrides organiques-inorganiques présentant une fonction organique réactive (MOF greffé) peut être mise en oeuvre par deux voies principales : la 25 fonctionnalisation par auto-assemblage et la fonctionnalisation par post-modification. La fonctionnalisation par auto-assemblage est réalisée par la mise en présence d'un ligand hfipbb organique ayant la fonction réactive (greffon) désirée et d'un composé inorganique ayant le rôle de connecteur. Cette méthode de fonctionnalisation est souvent difficile à mettre en oeuvre en raison des problèmes liés à la solubilisation et à la réactivité des ligands fonctionnalisés. En particulier, les ligands portant une fonction -OH, -COOH ou -NH2 risquent d'interagir avec le composé inorganique (connecteur) conduisant alors à des solides nonisostructuraux au MOF de référence non greffé. La fonctionnalisation par post-modification est une méthode alternative intéressante qui ne présente pas les limites de la fonctionnalisation par auto-assemblage. La fonctionnalisation par post-modification consiste à modifier directement la fonction organique d'au moins un type de ligand présent dans le MOF par une réaction chimique (greffage), plus précisément à substituer la fonction organique initiale par une fonction organique dont la réactivité est préférée pour une application ultérieure. Cette méthode suppose la présence sur le MOF initial d'une fonction organique accessible et réactive pour le greffage. Dans la littérature, les matériaux hybrides organiques-inorganiques portant un ligand avec une fonction amino ûNH2 tel que le DMOF- 1-NH2 (Z. Q. Wang ; K. K. Tanabe, S. M. Cohen, Inorganic Chemistry, 2009, 48, 296-306) sont décrits comme de bons supports pour le greffage de nombreuses fonctions, notamment les aldéhydes, les isocyanates et les anhydrides d'acide. Description de l'invention La présente invention a pour objet un nouveau solide hybride cristallisé à matrice organique-inorganique présentant une structure tridimensionnelle. Ce nouveau solide est appelé MIL-101-Fe-N3. Il contient un réseau inorganique de centres métalliques à base de fer connectés entre eux par des ligands organiques constitués par l'entité -02C-C6H3-N3-CO2-. Le solide hybride cristallisé MIL-101-Fe-N3 selon l'invention présente un diagramme de diffraction des rayons X incluant au moins les raies inscrites dans le tableau 1. Ce diagramme de diffraction est obtenu par analyse radiocristallographique au moyen d'un diffractomètre en utilisant la méthode classique des poudres avec le rayonnement Kat du cuivre (k =1,5406A). A partir de la position des pics de diffraction représentée par l'angle 28, on calcule, en appliquant la relation de Bragg, les équidistances réticulaires dhkl caractéristiques de l'échantillon. L'erreur de mesure A(dhk,) sur dhk, est calculée grâce à la relation de Bragg en fonction de l'erreur absolue A(28) affectée à la mesure de 26. Une erreur absolue de A(26) égale à ±0,02° est communément admise. L'intensité relative I/lo affectée à chaque valeur de dhkl est mesurée d'après la hauteur du pic de diffraction correspondant. Le diagramme de diffraction des rayons X du solide hybride cristallisé MIL-101-Fe-N3 selon l'invention comporte au moins les raies aux valeurs de dhkl données dans le tableau 1. Dans la colonne des dhkl, on a indiqué les valeurs moyennes des distances inter- réticulaires en Angstrôms (A). Chacune de ces valeurs doit être affectée de l'erreur de mesure O(dhk,) comprise entre ±0.3 À et ±0,01 À. Tableau 1 : Valeurs moyennes des dhkl et intensités relatives mesurées sur un diagramme de 5 diffraction de rayons X du solide hybride cristallisé MIL-101-Fe-N3. 2-Theta (°) dnk, (Angstrom) 1/Io (%) 2-Theta (°) dnk, (Angstrom) I/lo (%) 1,70 52,03 m 8,06 10,96 ff 2,78 31,80 m 6,44 13,72 ff 3,27 27,04 FF 8,36 10,56 ff 3,41 25,89 mf 8,81 10,03 ff 3,93 22,45 f 8,52 10,37 ff 4,28 20,65 f 8,98 9,84 f 4,82 18,30 f 9,18 9,63 ff 5,11 17,29 mf 9,34 9,46 ff 5,56 15,88 f 9,61 9,19 ff 5,83 15,16 mf 9,81 9,01 ff 6,22 14,20 ff 10,06 8,79 ff où FF = très fort ; F = fort ; m = moyen ; mf = moyen faible ; f = faible ; ff = très faible. L'intensité relative I/lo est donnée en rapport à une échelle d'intensité relative où il est 10 attribué une valeur de 100 à la raie la plus intense du diagramme de diffraction de rayons X : ff Le solide hybride cristallisé MIL-101-Fe-N3 selon l'invention présente une structure cristalline de base ou topologie qui est caractérisée par son diagramme de diffraction X donné par la 15 figure 1. La structure cristalline du solide hybride cristallisé MIL-101-Fe-N3 selon l'invention est identique à celle présentée par le solide hybride cristallisé MIL-101-Fe-NH2décrit dans la littérature (S. Bauer, C. Serre, T. Devic, P. Horcajada, J. Marrot, G. Férey, and N. Stock, Inorganic Chemistry, 2008, 47, 17, 7568-7576.) et duquel ledit solide MIL-101-Fe-N3 est issu, conformément au procédé de préparation décrit plus bas dans la présente description. 20 Le solide hybride cristallisé MIL-101-Fe-N3 selon l'invention présente une structure tridimensionnelle dans laquelle le réseau inorganique formé de centres métalliques à base de cations Fei+ jouant le rôle de connecteurs sont liés entre eux par des ligands téréphtaliques déprotonés (-O2C-C6H3-N3-CO2-) portant une fonction azoture N3 sur le cycle 25 aromatique. Une caractéristique essentielle du solide hybride cristallisé MIL-101-Fe-N3 selon l'invention réside dans la présence de la fonction azoture sur le cycle aromatique de chacun des ligands téréphtaliques déprotonés, plus précisément appelés ligands 2-azidotéréphtalate (noté N3-bdc). La structure obtenue, identique à celle du solide MIL-101-Fe-NH2, est une structure tridimensionnelle dans laquelle des trimères d'octaèdres de fer sont liés 30 entre eux par 3 ligands téréphtaliques déprotonés (-O2C-C6H3-N3-CO2-). Chaque atome de fer est hexacoordiné : chaque atome de fer est entouré de quatre atomes d'oxygène issus de quatre ligands téréphtaliques déprotonés (ligand N3-bdc), d'un atome d'oxygène µ3O et d'un atome d'oxygène d'une molécule d'eau. Une description de la structure du solide MIL-101 est donnée par G. Ferey et al dans la publication Science 309, 2040 (2005). Le solide hybride cristallisé MIL-101-Fe-N3 selon l'invention présente ainsi une composition chimique ayant pour motif de base Fe3O(solv)3CI(-O2C-C6H3-N3-CO2-)3 avec Solv= (H2O, DMF). Ce motif est répété n fois, la valeur de n dépendant de la cristallinité dudit solide. Le solide hybride cristallisé MIL-101-Fe-N3 selon l'invention a également été caractérisé par Spectroscopie Infra Rouge à Transformée de Fourier (FT IR) et par 1H RMN de manière à vérifier la présence de la fonction azoture sur chacun des ligands téréphtaliques déprotonés. Ainsi le spectre obtenu par FT IR présente une bande caractéristique de la fonction azoture à 2124 cm"'. L'analyse 1H RMN est réalisée sur un échantillon dudit solide hybride MIL-101-Fe-N3 selon l'invention, après digestion et dissolution totale dudit échantillon dans un mélange deutéré DCl/D2O/DMSO-d6 selon un mode opératoire décrit dans la littérature (Z. Q. Wang, S. M. Cohen, Journal of the American Chemical Society, 2007, 129, 12368-12369). Couplée à l'analyse par FTIR, l'analyse 1H-RMN confirme la présence de la fonction azoture N3 sur le cycle aromatique du ligand téréphtalique déprotoné : i5 = 7,7-7,9 ppm, m, 3H, ArH. Les 3 protons conduisant à la détection du multiplet correspondent aux 3 protons portés par le cycle aromatique du ligand 2-azido-téréphtalate (N3-bdc). La présente invention a également pour objet un procédé de préparation du solide hybride cristallisé MIL-101-Fe-N3. Ledit solide MIL-101-Fe-N3 est préparé à partir du solide hybride cristallisé MIL-101-Fe-NH2 décrit dans la littérature (S. Bauer, C. Serre, T. Devic, P. Horcajada, J. Marrot, G. Férey, and N. Stock, Inorganic Chemistry, 2008, 47, 17, 7568- 7576.). Ledit solide MIL-101-Fe-NH2 présente une structure tridimensionnelle dans laquelle des trimères d'octaèdres de fer sont liés entre eux par 3 ligands 2-aminotéréphtalate portant une fonction amine ûNH2 sur le cycle aromatique (-O2C-C6H3-NH2-CO2-, ligand NH2-bdc). Chaque atome de fer est hexacoordiné et est entouré de quatre atomes d'oxygène issus de quatre ligands 2-aminotéréphtalate (NH2-bdc), d'un atome d'oxygène p3O et d'un atome d'oxygène d'une molécule d'eau. Le solide hybride cristallisé MIL-101-Fe-NH2 présente une composition chimique ayant pour motif de base Fe3O(solv)3CI(NH2-bdc)3 avec Solv= (H2O, DMF). Ce motif est répété n fois, la valeur de n dépendant de la cristallinité dudit solide. Une méthode de préparation dudit solide MIL-101-Fe -NH2 est décrite dans la littérature (S. Bauer, C. Serre, T. Devic, P. Horcajada, J. Marrot, G. Férey, and N. Stock, Inorganic Chemistry, 2008, 47, 17, 7568-7576.). Le procédé de préparation de l'invention permet la substitution de la fonction amine ûNH2 présente dans le solide MIL-101-Fe-NH2 par la fonction azoture N3. Le procédé de préparation selon l'invention comprend au moins les étapes suivantes : V introduction, dans un solvant polaire S, d'au moins dudit solide hybride cristallisé MIL-101-Fe-NH2, d'au moins un composé organique Q contenant une fonction azoture N3 et d'au moins un réactif intermédiaire R contenant une fonction nitrite NO2 dans une proportion telle que le mélange réactionnel présente la composition molaire suivante, basée sur un équivalent molaire de la fonction ûNH2 présente dans le solide MIL-101-Fe-NH2: 1 MIL-101-Fe-NH2: 3-14 R: 1 -10 Q: 100-400 S ii/ réaction dudit mélange réactionnel à une température comprise entre 0 et 100 °C pendant une durée comprise entre 1 et 24 heures pour obtenir ledit solide hybride cristallisé MIL-101-Fe-N3, iii/ filtration puis lavage dudit solide hybride cristallisé MIL-101-Fe-N3, iv/ séchage dudit solide hybride cristallisé MIL-101-Fe-N3. Conformément à ladite étape i) dudit procédé de préparation du solide hybride cristallisé MIL-101-Fe-N3 selon l'invention, ledit solide hybride cristallisé MIL-101-Fe-NH2 est préalablement séché avant d'être introduit dans ledit solvant polaire. Le séchage dudit solide hybride cristallisé MIL-101-Fe-NH2 est avantageusement réalisé à une température comprise entre 20 et 100 °C pendant une durée comprise entre 1 et 24 heures, très avantageusement pendant une durée d'environ 12 heures. Le séchage est effectué sous air ou sous vide, de manière préférée sous vide à température ambiante. Conformément à ladite étape i) du procédé de préparation selon l'invention, ledit composé organique Q contenant une fonction azoture N3 est avantageusement choisi parmi l'azoture de triméthylsilyle (TMS-N3, (CH3)3SiN3), l'azoture de triflyle (TfN3, où Tf = CF3SO2), l'azoture de p-tosyle (TsN3, ou 4-méthylbenzènesulfonylazide de formule C6H4(CH3)SO2N3) et l'azoture de sodium (NaN3). De manière préférée, ledit composé organique Q contenant une fonction N3 est l'azoture de triméthylsilyle (TMS-N3). Conformément à ladite étape i) du procédé de préparation selon l'invention, ledit réactif intermédiaire R contenant une fonction nitrite NO2 est avantageusement choisi parmi des réactifs alcalins comme le nitrite de sodium (NaNO2) et le nitrite de calcium (Ca(NO2)2), des réactifs métalliques et des réactifs de type alcoyle tel que le tert-butyl-nitrite (tBuONO, (CH3)3CONO). De manière très préférée, ledit réactif intermédiaire R contenant une fonction nitrite NO2 est le tert-butyl-nitrite (tBuONO). Ledit réactif intermédiaire R contenant une fonction nitrite NO2 assure la formation d'un sel de diazonium qui réagit ensuite avec le composé organique Q. Le solvant polaire S employé dans ladite étape i) du procédé de préparation selon l'invention est préférentiellement volatil. II est très avantageusement choisi parmi le tétrahydrofurane (THF), l'acétonitrile et l'éthanol. Conformément à ladite étape i) du procédé de préparation selon l'invention, le mélange réactionnel présente préférentiellement la composition molaire suivante, basée sur un équivalent molaire de la fonction ûNH2 présente dans le solide MIL-101-Fe-NH2 : 1 MIL-101-Fe-NH2: 6-9 R: 5-10 Q: 100-200 S Ladite étape de réaction conformément à ladite étape ii) du procédé de préparation selon l'invention est préférentiellement réalisée à une température comprise entre 0 et 60°C, et de façon encore préférée à température ambiante. Le mélange réactionnel est agité à l'aide d'un agitateur magnétique. La durée de réaction est comprise entre 1 et 24 heures, préférentiellement entre 5 et 15 heures, le plus souvent environ 12 heures. Le solide obtenu à l'issue de ladite étape ii) est un solide hybride cristallisé MIL-101-Fe-N3 présentant un diagramme de diffraction des rayons X incluant au moins les raies inscrites dans le tableau 1. Conformément à ladite étape iii) du procédé de préparation selon l'invention, ledit solide hybride cristallisé MIL-101-Fe-N3 obtenu à l'issue de ladite étape ii) est filtré puis lavé avec des solvants adaptés. Le lavage dudit solide MIL-101-Fe-N3 est préférentiellement mis en oeuvre par une première séquence de lavages au moyen de solvants polaires, par exemple le tetrahydrofurane, suivis d'une deuxième séquence de lavages au moyen de solvants volatils, par exemple le dichlorométhane. On procède, par exemple, à l'étape de lavage dudit solide hybride cristallisé MIL-101-Fe-N3 en réalisant 3 séquences de lavage au tetrahydrofurane suivies de 3 séquences de lavage au dichlorométhane CH2Cl2. Conformément à ladite étape iv) du procédé de préparation selon l'invention, ledit solide hybride cristallisé MIL-101-Fe-N3 est séché. Le séchage est réalisé sous air ou sous vide entre 20°C et 100°C. De manière préférée, le séchage est réalisé à température ambiante sous air pendant une durée variant entre 1 et 24 heures, le plus souvent environ 12 heures. Le solide obtenu à l'issue de l'étape iv) est identifié comme étant le solide hybride cristallisé MIL-101-Fe-N3 selon l'invention. Les analyses réalisées sur le solide obtenu à l'issue du procédé de préparation selon l'invention démontrent l'efficacité du traitement par post- modification. En particulier, l'analyse réalisée sur le solide hybride cristallisé MIL-101-Fe-N3 par DRX démontre que le traitement de fonctionnalisation par post-modification permettant de substituer la fonction amino û NH2 par la fonction azoture ûN3 n'affecte pas la structure et la cristallinité du solide. L'analyse par FT-IR révèle la présence de la fonction azoture ûN3 sur chacun des ligands téréphtaliques déprotonés dans le solide MIL-101-Fe-N3. Couplée à l'analyse par FT IR, l'analyse 'H RMN confirme la présence de la fonction azoture ûN3 sur chacun des ligands téréphtaliques déprotonés dans le solide MIL-101-Fe-N3 et permet d'estimer le taux de modification des fonctions amino en fonctions azotures N3. Conformément au procédé de préparation selon l'invention, ce taux de modification est très élevé, c'est-à-dire au moins égal à 95 %, de préférence au moins égal à 98%. Le taux de modification est calculé en quantifiant la décroissance de l'aire relative des signaux des protons aromatiques de la forme MIL-101-Fe-NH2 par rapport à ceux de la forme MIL-101- Fe-N3. Le spectre 'H RMN du solide MIL-101-Fe-N3 selon l'invention présente de nouveaux signaux liés à l'apparition d'un multiplet intégrant pour 3 protons, lesquels correspondent aux 3 protons portés par le cycle aromatique du ligand 2-azido-téréphtalate (N3-bdc). Exemples Les solides hybrides cristallisés MIL-101-Fe-NH2 et MIL-101-Fe-N3 obtenus à l'issue de la mise en oeuvre des protocoles de préparation illustrés par les exemples 1 et 2 suivants ont été analysés par diffraction des rayons X, par spectroscopie infrarouge à transformée de Fourrier (IRTF) et par résonance magnétique nucléaire de l'hydrogène ('H RMN). 20 Les diagrammes de diffraction des rayons X sont obtenus par analyse radiocristallographique en utilisant la méthode classique des poudres au moyen d'un diffractomètre Bruker D5005 (CuKa1+2= 0.15418 nm) équipé d'un monochromateur arrière courbe graphite et d'un détecteur à scintillation. Les analyses des solides ont été 25 enregistrées en mode Debye-Scherrer de 3 à 80° (20) avec un pas de 0,02° pendant 8 secondes. Les analyses infra rouge sont réalisées à l'aide de pastilles KBr sur un appareil FTIR Vector 22 Bruker avec une gamme de fonctionnement utile de : 4000-400 cm-1. Les spectres de Résonance Magnétique Nucléaire en solution sont obtenus à l'aide d'un 30 Spectromètre de RMN Bruker Avance 250 (5,87 T, 250 MHz pour 'H). Exemple 1 : Préparation du solide hybride cristallisé MIL-101-Fe-NH2 300 mg (1.65 mmol) d'acide 2-amino-1,4-benzène dicarboxylique (Alfa Aesar, 99%) et 900 35 mg (3.33 mmol) de FeCI3.6H2O (Fluka, 99%) sont dissous dans 20 mL (0.26 mol) de diméthylformamide (DMF, Aldrich, 99,8%) dans un récipient en PTFE de 40 mL de volume intérieur. Le récipient en PTFE est alors transvasé dans un autoclave puis chauffé sans15 agitation à 110°C pendant 24 h. Après refroidissement, le solide cristallisé obtenu est lavé trois fois avec du DMF, puis trois fois avec du dichlorométhane (ACROS ORGANICS, 99.99%). Après séchage sous vide à température ambiante pendant une nuit, on obtient une poudre constituée de cristaux de MIL-101-Fe-NHz. Ledit solide hybride cristallisé MIL-101-Fe-NH2 est analysé par diffraction des rayons X, par spectroscopie infrarouge à transformée de Fourrier et par résonance magnétique nucléaire de l'hydrogène (1H RMN). L'analyse par diffraction des rayons X révèle que ledit solide obtenu à l'exemple 1 est identifié comme étant constitué de solide MIL-101-Fe-NH2: le diffractogramme effectué sur ledit solide est identique à celui correspondant au solide MIL-101-Fe-NH2 présenté dans Inorganic Chemistry, 2008, 47, 17, 7568-7576. L'analyse par FT-IR révèle la présence de la fonction amino ûNH2 dans le solide MIL-101-Fe-NH2. IR (Pastille de KBr), v (cm"1): 3459, 3340, 2931, 1659, 1582, 1490, 1437, 1382, 1338, 1257, 1162, 1086, 1061, 966, 897, 828, 798, 768, 692, 663, 625, 578, 522, 441. Les bandes à 3459 et 3340 cm -1 sont attribuées à la fonction amine. L'analyse 1H RMN est réalisée sur un échantillon du solide MIL-101-Fe-NH2, après digestion et dissolution totale de l'échantillon dans un mélange deutéré DCl/D20/DMSO-d6 selon le mode opératoire décrit dans la littérature (Z. Q. Wang, S. M. Cohen, Journal of the American Society, 2007, 129, 12368-12369) : 10 mg de solide hybride MIL-101-Fe-NH2 sont digérés et dissous dans 1,5 mL de DMSO deutéré et 0,2 mL d'une solution diluée de DCI (préparée à partir d'une solution contenant 0,23mL de DCl/D2O à 35% et 1 mL de DMSO deutéré). Couplée à l'analyse par FT IR, l'analyse 1H RMN révèle également la présence du groupement amino - NH2 dans le solide MIL-101-Fe-NH2, 1H RMN, 250 MHz, t.a, b (ppm / (DCl/D20/DMSO-d6)) : 7.32 (1H); 7,63 (1 H); 7,86 (1H). Exem • le 2 : Pré • aration du solide MIL-101-Fe-N3 • ar • ost-modification du solide hybride MIL-101-Fe-NH 80 mg (0,30 mmol équivalent ûNH2) de solide MIL-101-Fe-NH2, obtenu à l'issue du procédé illustré dans l'exemple 1, sont séchés pendant 12 heures à température ambiante sous vide puis sont placés dans un pilulier (capacité 8 mL) avec 3 mL (37 mmol, 123 eq) de tetrahydrofurane (THF, Carlo Erba), 0.3 mL (2.5 mmol, 8 eq) de tBuONO (Aldrich, 90%) et 0.275 mL (2.14 mmol, 7 eq) de TMS-N3 (Aldrich, 95%). Après 12 heures de réaction à température ambiante, le solide est filtré puis lavé trois fois avec 8 mL de THF puis trois fois avec 8 mL de CH2Cl2 (ACROS ORGANICS, 99.99%) avant d'être séché à l'air à température ambiante pendant 12 heures. Le solide obtenu a été analysé par diffraction des rayons X et identifié comme étant constitué de solide hybride cristallisé MIL-101-Fe-N3: le diffractogramme effectué sur le solide MIL-101-Fe-N3 est celui donné par la figure 1. L'analyse réalisée sur le solide hybride cristallisé MIL-101-Fe-N3 par DRX démontre que le traitement de post-modification permettant de substituer la fonction amino û NH2 par la fonction azoture ûN3 n'affecte pas la structure et la cristallinité du solide. L'analyse par FT-IR révèle la présence du groupement azoture ûN3 sur chacun des ligands 2-azido-téréphtalates dans le solide MIL-101-Fe-N3 Le spectre obtenu par FT IR présente une bande caractéristique de la fonction azoture à 2124 cm 1. Les bandes à 3459 et 3340 cm-1 correpondant à la fonction -NH2 ont disparu. L'analyse 1H RMN est réalisée sur un échantillon du solide hybride MIL-101-Fe-N3, après digestion et dissolution totale de l'échantillon dans un mélange deutéré DCl/D2O/DMSO-d6 selon un mode opératoire décrit dans la littérature (Z. Q. Wang, S. M. Cohen, Journal of the American Chemical Society, 2007, 129, 12368-12369) : 10 mg de solide hybride MIL-101-Fe -N3 sont digérés et dissous dans 1,5 mL de DMSO deutéré et 0,2 mL d'une solution diluée de DCI (préparée à partir d'une solution contenant 0,23 mL de DCl/D2O à 35% et 1 mL de DMSO deutéré). L'analyse 'H RMN confirme la présence de la fonction azoture N3 sur le cycle aromatique du ligand téréphtalique déprotoné. 1H RMN, 250 MHz, t.a, b (ppm / (DCl/D2O1DMSO-d6)) : b = 7,7-7,9 ppm, m, 3H, ArH. Les 3 protons conduisant à la détection du multiplet correspondent aux 3 protons portés par le cycle aromatique du ligand 2-azido-téréphtalate (N3-bdc). La comparaison des spectres IR et 1H RMN obtenus pour le solide MIL-101-Fe-NH2 et pour le solide MIL-101-Fe-N3 démontre l'efficacité dudit traitement de post-modification, la comparaison des spectres 1H RMN obtenus pour le solide MIL-101-Fe-NH2 et pour le solide MIL-101-Fe-N3 permettant d'estimer à 98% le taux de modification des fonctions amino en fonctions azotures N3, en quantifiant la décroissance de l'aire relative des signaux du composé MIL-101-Fe-NH2 par rapport à ceux du composé MIL-101-Fe-N3, Revendications1. Solide hybride cristallisé à matrice organique-inorganique MIL-101-Fe-N3, de structure tridimensionnelle, contenant un réseau inorganique de centres métalliques à base de fer connectés entre eux par des ligands organiques constitués par l'entité -O2C-C6H3-N3-CO2-(ligand N3-bdc), ledit solide présentant un diagramme de diffraction des rayons X incluant au moins les raies inscrites dans le tableau ci-dessous : 2-Theta (°) dhk, (Angstrom) 1/10 (%) 2-Theta (°) dhk, (Angstrom) 1/10 (%) 1,70 52,03 m 8,06 10,96 ff 2,78 31,80 m 6,44 13,72 ff 3,27 27,04 FF 8,36 10,56 ff 3,41 25,89 mf 8,81 10,03 ff 3,93 22,45 f 8,52 10,37 ff 4,28 20,65 f 8,98 9,84 f 4,82 18,30 f 9,18 9,63 ff 5,11 17,29 mf 9,34 9,46 ff 5,56 15,88 f 9,61 9,19 ff 5,83 15,16 mf 9,81 9,01 ff 6,22 14,20 ff 10,06 8,79 ff où FF = très fort ; F = fort ; m = moyen ; mf = moyen faible ; f = faible ; ff = très faible, l'intensité relative I/l0 étant donnée en rapport à une échelle d'intensité relative où il est attribué une valeur de 100 à la raie la plus intense du diagramme de diffraction de rayons X : ff 3. Solide hybride cristallisé MIL-101-Fe-N3 selon la revendication 1 ou la revendication 2 tel que chaque atome de fer est hexacoordiné et est entouré de quatre atomes d'oxygène issus de quatre ligands téréphtaliques déprotonés N3-bdc, d'un atome d'oxygène p3O et d'un atome d'oxygène d'une molécule d'eau. 4. Solide hybride cristallisé MIL-101-Fe-N3 selon l'une des revendications 1 à 3 tel qu'il présente une composition chimique ayant pour motif de base Fe3O(solv)3CI(-O2C-C6H3-N3-CO2-)3 avec Solv= (H2O, DMF). 5. Procédé de préparation d'un solide hybride cristallisé MIL-101-Fe-N3 à partir d'un solide hybride cristallisé MIL-101-Fe-NH2 comprenant au moins les étapes suivantes : i/ introduction, dans un solvant polaire S, d'au moins dudit solide hybride cristallisé MIL-101-Fe-NH2, d'au moins un composé organique Q contenant une fonction azoture N3 et d'au moins un réactif intermédiaire R contenant une fonction nitrite NO2 dans une proportion telle que le mélange réactionnel présente la composition molaire suivante, basée sur un équivalent molaire de la fonction -NH2 présente dans le solide MIL-101-Fe-NH2 : 1 MIL-101-Fe-NH2: 3-14 R: 1 -10 Q: 100-400 S ii/ réaction dudit mélange réactionnel à une température comprise entre 0 et 100 °C pendant une durée comprise entre 1 et 24 heures pour obtenir ledit solide hybride cristallisé MIL-101-Fe-N3, iii/ filtration puis lavage dudit solide hybride cristallisé MIL-101-Fe-N3, iv/ séchage dudit solide hybride cristallisé MIL-101-Fe-N3. 6. Procédé de préparation selon la revendication 5 tel que ledit solide hybride cristallisé MIL-101-Fe-NH2 est préalablement séché avant d'être introduit dans ledit solvant polaire. 7. Procédé de préparation selon la revendication 5 ou la revendication 6 tel que ledit composé organique Q contenant une fonction azoture N3 est choisi parmi l'azoture de triméthylsilyle (TMS-N3), l'azoture de triflyle (TfN3), l'azoture de p-tosyle (TsN3) et l'azoture de sodium (NaN3). 8. Procédé de préparation selon l'une des revendications 5 à 7 tel que ledit réactif intermédiaire R contenant une fonction nitrite NO2 est le tert-butyl-nitrite (tBuONO). 9. Procédé de préparation selon l'une des revendications 5 à 8 tel que ledit solvant polaire S est choisi parmi le tétrahydrofurane (THF), l'acétonitrile et l'éthanol. 10. Procédé de préparation selon l'une des revendications 5 à 9 tel que ledit mélange réactionnel présente la composition molaire suivante, basée sur un équivalent molaire de la fonction ûNH2 présente dans le solide MIL-101-Fe-NH2 : 1 MIL-101-Fe-NH2: 6-9 R: 5-10 Q: 100-200 S 11. Procédé de préparation selon l'une des revendications 5 à 10 tel que ladite étape ii) est réalisée à température ambiante. 12. Procédé de préparation selon l'une des revendications 5 à 11 tel que la durée de ladite étape ii) est comprise entre 5 et 15 heures.